(57)【特許請求の範囲】
【請求項１】
ポリエステルモノフィラメントと交織してなる工業織物の少なくとも一部に使用するポリアミドモノフィラメントであって、硫酸相対粘度が３．８〜５．０のポリヘキサメチレンアジパミドからなり、毎分６０℃で加熱昇温した際の熱収縮応力の最大値が０．２５〜０．４５ｃＮ／ｄｔｅｘ、かつ熱収縮応力が最大となる時の温度が２３０〜２６０℃であり、ＪＩＳ  Ｌ−１０９５−９．１０．２Ｂの規定に準じて測定した屈曲摩耗特性試験における破断時の屈曲摩耗回数が２００００回以上、かつＪＩＳ  Ｌ１０１３：１９９９−８．１８の規定に準じて測定した沸騰水収縮率が６．５〜１５％であることを特徴とする工業織物用ポリアミドモノフィラメント。
【請求項２】
ＪＩＳ  Ｌ−１０１３：１９９９−８．５の規定に準じて測定した引張強度が６．０〜８．０ｃＮ／ｄｔｅｘであり、かつ引張伸度が２０〜５０％であることを特徴とする請求項１に記載の工業織物用ポリアミドモノフィラメント。
【請求項３】
硫酸相対粘度が３．８〜５．０のポリヘキサメチレンアジパミドを溶融紡糸・延伸するに際して、延伸温度を６０〜２２０℃、かつ延伸倍率を４．０〜６．０倍とし、延伸に引き続いて、処理温度が５〜４５℃、かつセット倍率が０．９８〜１．０５倍のセット処理を行うことを特徴とする請求項１または２に記載の工業織物用ポリアミドモノフィラメントの製造方法。
【請求項４】
請求項１または２に記載の工業織物用ポリアミドモノフィラメントを構成素材の少なくとも一部に使用し、ポリエステルモノフィラメントと交織してなることを特徴とする工業織物。
【請求項５】
抄紙用織物であることを特徴とする請求項４に記載の工業織物。
【発明の詳細な説明】
【技術分野】
【０００１】
本発明は、ポリエステルモノフィラメントと交織してなる工業織物の少なくとも一部に使用した場合に、目ずれの発生を効果的に抑えることができるとともに、耐摩耗性にも優れ、高強度で耐久性の高い織物を与えることができる工業織物用ポリアミドモノフィラメント、その製造方法およびこの工業織物用ポリアミドモノフィラメントを使用した工業織物に関するものである。
【背景技術】
【０００２】
合成樹脂モノフィラメントは、抄紙ワイヤー（紙漉き用の網）、抄紙プレスフェルト、抄紙ドライヤーカンバスなどの抄紙用織物、コンベヤベルトや脱水ベルトなどのベルト用織物、および各種ベルトプレス用フィルターなどのフィルター用織物のほか、各種工業織物の構成素材として従来から幅広く使用されている。
【０００３】
そして、これら工業織物は、実際に使用される際に、いずれも走行中の駆動ロールや制御ロールなどと接触して摩耗することから、これら織物に使用される合成樹脂モノフィラメントには、優れた耐摩耗性が要求されている。
【０００４】
特に、製紙業界においては、従来は酸性製紙が主に製造されていたが、紙の経日劣化の問題が顕著となったために、中性製紙への転換が盛んに行われるようになってきた。
【０００５】
しかし、酸性製紙から中性製紙への転換に伴って、填料と呼ばれる充填剤に従来のタルクよりも硬い炭酸カルシュウムが使用されるようになったため、抄紙工程中に抄紙用織物がますます摩耗しやすくなり、特に抄紙用織物の構成素材にポリエステルモノフィラメントを使用した場合は、摩耗により織物の寿命が短くなるという問題を抱えていた。
【０００６】
一般的に、抄紙用織物は、それを構成する経糸の耐摩耗性が織物の安定性とその寿命に大きく影響を及ぼし、経糸が摩耗すると抄紙用織物に寸法変化が生じるばかりか、経糸が摩耗切断すると抄紙用織物自体が切断して寿命が短くなる。
【０００７】
そこで、抄紙用織物の耐摩耗性を改善するために、ポリエステルモノフィラメントよりも耐摩耗性に優れたポリアミドモノフィラメントを上緯糸や下緯糸の少なくとも一部に使用し、ポリエステルモノフィラメントとこのポリアミドモノフィラメントとを交織した抄紙用織物が既に実用化されている。
【０００８】
しかし、従来のポリアミドモノフィラメントは、熱による影響を受けやすいために糸質が低下し、抄紙用織物の耐久性低下を招きやすかった。
【０００９】
そこで、耐摩耗性に優れ、抄紙織物用として好適なポリアミドモノフィラメントとして、ナイロン６／６６共重合体にヒンダードフェノール系化合物とビスアミド系化合物を添加した工業織物用ポリアミドモノフィラメント（例えば、特許文献１参照）やポリアミドにアイオノマーをブレンドした工業織物用ポリアミドモノフィラメント（例えば、特許文献２参照）が既に知られている。
【００１０】
しかし、近年の製紙業界では、製紙スピードの高速化と填料の使用量の増大に伴って、これら工業織物用ポリアミドモノフィラメントを使用した抄紙用織物であっても十分な耐久性を維持することが難しくなりつつあり、抄紙用織物に使用する工業織物用ポリアミドモノフィラメントには更に優れた耐摩耗性が要求されるようになった。
【００１１】
また、近年の抄紙用織物には、さらなる耐久性向上のために高粘度ポリエステルモノフィラメントが使用されるようになり、この高粘度ポリエステルモノフィラメントとポリアミドモノフィラメントとを交織して得られる抄紙用織物には、高温で熱セットすることが必要とされている。
【００１２】
そして、高温での熱セットが必要となった結果、この熱セット時において、工業織物、特に抄紙用織物に目ずれが発生しやすくなるという新たな問題が生じたばかりか、ポリアミドモノフィラメントは、ポリエステルモノフィラメントとのナックル部における押付け力が弱いことに起因して、使用中の織物においても目ずれが発生しやすくなるため、織物の走行安定性が阻害されるばかりか、目ずれにより発生した皺が抄紙用織物の破壊を招き、抄紙用織物の寿命が短くなるという不具合をきたしていた。
【００１３】
この様な状況のもと、従来よりも高い耐摩耗性を持ち、ポリエステルモノフィラメントと交織した際には目ずれが発生しにくい工業織物用ポリアミドモノフィラメントの開発がしきりに求められているのが実状である。  
【特許文献１】特開２００２−６９７４８号公報
【特許文献２】特開２００５−２７３１１２号公報
【発明の開示】
【発明が解決しようとする課題】
【００１４】
本発明の目的は、ポリエステルモノフィラメントと交織してなる工業織物の少なくとも一部に使用した場合に、目ずれの発生を効果的に抑えることができるとともに耐摩耗性にも優れ、高強度で耐久性の高い織物を与えることができる工業織物用ポリアミドモノフィラメント、その製造方法およびこの工業織物用ポリアミドモノフィラメントを使用した工業織物を提供することにある。
【課題を解決するための手段】
【００１５】
上記の目的を達成するために本発明によれば、ポリエステルモノフィラメントと交織してなる工業織物の少なくとも一部に使用するポリアミドモノフィラメントであって、硫酸相対粘度が３．８〜５．０のポリヘキサメチレンアジパミドからなり、毎分６０℃で加熱昇温した際の熱収縮応力の最大値が０．２５〜０．４５ｃＮ／ｄｔｅｘ、かつ熱収縮応力が最大となる時の温度が２３０〜２６０℃であり、ＪＩＳ  Ｌ−１０９５−９．１０．２Ｂの規定に準じて測定した屈曲摩耗特性試験における破断時の屈曲摩耗回数が２００００回以上、かつＪＩＳ  Ｌ１０１３：１９９９−８．１８の規定に準じて測定した沸騰水収縮率が６．５〜１５％であることを特徴とする工業織物用ポリアミドモノフィラメントが提供される。
【００１６】
なお、本発明の工業織物用ポリアミドモノフィラメントにおいては、ＪＩＳ  Ｌ−１０１３：１９９９−８．５の規定に準じて測定した引張強度が６．０〜８．０ｃＮ／ｄｔｅｘであり、かつ引張伸度が２０〜５０％であることがさらに好ましい条件として挙げられる。
【００１７】
また、本発明の工業織物用ポリアミドモノフィラメントの製造方法は、硫酸相対粘度が３．８〜５．０のポリヘキサメチレンアジパミドを溶融紡糸・延伸するに際して、延伸温度を６０〜２２０℃、かつ延伸倍率を４．０〜６．０倍とし、延伸に引き続いて、処理温度が５〜４５℃、かつセット倍率が０．９８〜１．０５倍のセット処理を行うことを特徴とする。
【００１８】
さらに、本発明の工業織物は、前記工業織物用ポリアミドモノフィラメントを構成素材の少なくとも一部に使用し、ポリエステルモノフィラメントと交織してなることを特徴とし、特に抄紙用織物である場合に、目ずれの発生が少なく、耐摩耗性に優れるなどの効果を遺憾なく発揮する。
【発明の効果】
【００１９】
本発明の工業織物用ポリアミドモノフィラメントによれば、以下に説明する通り、ポリエステルモノフィラメントと交織してなる工業織物の少なくとも一部に使用した場合に、目ずれの発生を効果的に抑えることができるとともに耐摩耗性にも優れ、高強度で耐久性の高い工業織物、特に抄紙用織物を得ることができる。
【発明を実施するための最良の形態】
【００２０】
以下、本発明についてさらに詳しく説明する。
【００２１】
本発明の工業織物用ポリアミドモノフィラメントは、硫酸相対粘度が３．８〜５．０のポリヘキサメチレンアジパミドからなり、毎分６０℃で加熱昇温した際の前記ポリアミドモノフィラメントの熱収縮応力の最大値が０．２５〜０．４５ｃＮ／ｄｔｅｘ、かつ熱収縮応力が最大となる時の温度が２３０〜２６０℃であり、ＪＩＳ  Ｌ−１０９５−９．１０．２Ｂの規定に準じて測定した屈曲摩耗特性試験における破断時の往復摩耗回数が２００００回以上、かつＪＩＳ  Ｌ１０１３：１９９９−８．１８の規定に準じて測定した沸騰水収縮率が６．５〜１５％であることを特徴とする。
【００２２】
従来、ポリアミド系樹脂としては、ポリカプラミド（以下、ナイロン６と言う）、ポリヘキサメチレンセバカミド、ポリヘキサメチレンドデカミド、ポリ（カプラミド／ヘキサメチレンアジパミド）共重合体およびポリ（カプラミド／ラウラミド）共重合体などが知られているが、ポリアミド系樹脂の中でも融点が高く、耐熱性および寸法安定性に優れているとの理由から、本発明の工業織物用ポリアミドモノフィラメントにはポリヘキサメチレンアジパミド（以下、ナイロン６６という）が使用される。
【００２３】
また、本発明の工業織物用ポリアミドモノフィラメントに使用されるナイロン６６は、その硫酸相対粘度が３．８〜５．０であることが必要であり、好ましくは４．０〜４．６、さらには４．０〜４．２である。
【００２４】
硫酸相対粘度が上記範囲を下回ると、高強度かつ耐摩耗性の高い工業織物用ポリアミドモノフィラメントが得られにくくなるばかりか、工業織物用ポリアミドモノフィラメントを溶融紡糸する際に、糸切れや原料の押し込み不良等のトラブルを招きやすく、さらに得られた工業織物用ポリアミドモノフィラメントを抄紙用織物に使用した場合には、目ずれが発生しやすくなる。逆に硫酸相対粘度が上記範囲を上回ると、ナイロン６６樹脂原料の品質バラツキが大きくなり、この原料を使用して溶融紡糸するに際しては、糸切れや原料の押し込み不良等のトラブルを招きやすくなる。
【００２５】
ここで、硫酸相対粘度とは、ＪＩＳ  Ｋ６８１０に準じて、２．５ｇのポリアミド系樹脂試料を２５ｃｃの９８％硫酸に溶解し、温度２５℃の条件下でオストワルド粘度計を使用して測定したものである。
【００２６】
なお、本発明の工業織物用ポリアミドモノフィラメントには、その目的に応じて各種添加剤を含有せしめることもでき、添加剤としては、例えば、各種抗酸化剤、耐光剤、難燃剤、およびヨウ化銅、ヨウ化カリウム、２−メルカプトベンズイミダゾールなどの老化防止剤、酸化チタン、酸化珪素、硫酸バリウム、クレイ、タルク、カーボンブラックなどの無機粒子・顔料類、フタロシアニン金属系、コバルト青などの各種顔料、およびステアリン酸カルシウム、ステアリン酸アルミニウム、ステアリン酸バリウムなどのステアリン酸金属塩類、ε−カプロラクタム、エチレン・ビスステアリルアミド、ステアリン酸、メタ珪酸カルシウム、含水珪酸マグネシウム、アミノシラン、およびメラミンシアヌレートなどを挙げることができる。
【００２７】
次に、本発明の工業織物用ポリアミドモノフィラメントの熱収縮応力の最大値は０．２５〜０．４５ｃＮ／ｄｔｅｘであることが必要であり、好ましくは０．３０〜０．４０ｃＮ／ｄｔｅｘである。  
【００２８】
また、熱収縮応力が最大となる時の温度は２３０〜２６０℃であることが必要であり、好ましくは２４０〜２５５℃である。
【００２９】
熱収縮応力の最大値とその時の温度が上記範囲を下回る場合は、製織した工業織物を熱セットする際に、織物の表面修正が難しくなるばかりか、交織したポリエステルモノフィラメントとのナックル部における押付け力が不足し、目ずれが発生しやすくなるため好ましくない。
【００３０】
ここで、熱収縮応力とは、ポリミドモノフィラメントに初荷重１０ｇを掛け、毎分６０℃で加熱昇温した際に生じるポリミドモノフィラメントの収縮力（ｃＮ）を測定し、単位繊度（ｄｔｅｘ）当たりに換算したものである。そして、熱収縮応力の最大値およびその時の温度は、温度と熱収縮応力との関係を示すチャートから読み取ったピーク時の熱収縮応力と温度である。
【００３１】
また、本発明の工業織物用ポリアミドモノフィラメントは、屈曲摩耗特性試験における破断時の屈曲摩耗回数が２００００回以上であることが必要であり、好ましくは３００００〜７００００回である。
【００３２】
工業織物用ポリアミドモノフィラメントの屈曲摩耗回数が上記範囲を下回ると、耐摩耗性に欠けた工業織物となりやすいため好ましくない。
【００３３】
ここで、屈曲摩耗回数とは、ＪＩＳ  Ｌ−１０９５：１９９９−９．１０．２Ｂ法に準じ、屈曲摩耗特性試験により測定された値であり、具体的には、固定された直径１．０ｍｍの摩擦子（硬質鋼線（ＳＷＰ−Ａ））の上に接触させた工業織物用ポリアミドモノフィラメントを、工業織物用ポリアミドモノフィラメントが摩擦子の左右各５５°の角度で屈曲するように設けられた２個のフリーローラー（２個のローラー間の距離１００ｍｍ）の下に掛け、さらに別の１個のフリーローラーの上を介して、工業織物用ポリアミドモノフィラメントの一端に０．１９６ｃＮ／ｄｔｅｘの荷重をかけてセットし、速度１２０往復／分かつ往復ストローク２５ｍｍで工業織物用ポリアミドモノフィラメントを摩擦子に往復接触させて、工業織物用ポリアミドモノフィラメントが破断するまでの回数である。
【００３４】
さらに、本発明の工業織物用ポリアミドモノフィラメントは、ＪＩＳ  Ｌ１０１３：１９９９−８．１８の規定に準じて測定した沸騰水収縮率が６．５〜１５％であることが必要であり、好ましくは８．５〜１２％である。
【００３５】
工業織物用ポリアミドモノフィラメントの沸騰水収縮率が上記範囲を下回ると、熱セット後の抄紙用織物の納まりが悪くなるばかりか、目ずれ等も発生しやすくなり、逆に上記範囲を上回る場合は、寸法安定性に欠けた抄紙用織物が得られやすいからである。
【００３６】
さらにまた、本発明の工業織物用ポリアミドモノフィラメントを使用した工業織物は、１２０〜２００℃の温度で容易に熱セットできるため、従来の工業織物のように高温で熱セットする必要もなく、高温で熱セットすることによる目ずれを必然的に解消できるという利点がある。
【００３７】
なお、本発明の工業織物用ポリアミドモノフィラメントにおいては、さらに強度および耐摩耗性などの耐久性の高い工業織物が得られるとの理由から、ＪＩＳ  Ｌ−１０１３：１９９９−８．５の規定に準じて測定した引張強度が６．０〜８．０ｃＮ／ｄｔｅｘ、特に６．５〜７．７ｃＮ／ｄｔｅｘであり、また引張伸度が２０〜５０％、特に２０〜３０％であることが好ましい。
【００３８】
本発明の工業織物用ポリアミドモノフィラメントは、例えば、次の方法で製造することができる。
【００３９】
まず、ナイロン６６樹脂を先端に計量用ギヤポンプとスピンブロックを有するエクストルダー型紡糸機に供給し、ナイロン６６樹脂の融点より２０〜６０℃高い温度でナイロン６６樹脂を溶融混練した後、その溶融物を紡糸口金から紡出し、冷却固化して未延伸糸を得る。
【００４０】
次に、得られた未延伸糸を、二段階で延伸するが、所望の熱収縮特性や耐摩耗性および沸騰水収縮特性を得るために、一段目の延伸を比較的低い温度と高倍率で行い、二段目の延伸は、安定な延伸性を得るために一段目の延伸温度よりも高い温度で、総合延伸倍率が４．０〜６．０倍になるように行う。
【００４１】
これは、延伸倍率が低すぎると得られる工業織物用ポリアミドモノフィラメントに所望の熱収縮特性が得られにくくなり、逆に高すぎると糸切れの原因となりやすいためであり、より良好な熱収縮特性を得るためには、さらに４．５〜５．５倍であることが好ましい。
【００４２】
また、延伸温度が低すぎると延伸時に高い張力が掛かり、糸切れの原因となりやすく、逆に高すぎるとナイロン６６樹脂の融点に近くなり、延伸浴内で糸切れが発生しやすくなるため、延伸温度を６０〜２２０℃とすることが必要であり、さらには７０〜２００℃とすることが好ましい。
【００４３】
ここで、延伸工程で使用する熱媒体としては、工業織物用ポリアミドモノフィラメントの表面から容易に除去することができ、かつ工業織物用ポリアミドモノフィラメントに対して物理的、化学的な変化を本質的に与えることがない物質であれば如何なるものをも使用することができるが、本発明は比較的低い温度で一段目の延伸を行うことから、経済的には温水浴または加熱空気浴が好適である。また、二段目の延伸工程で使用する熱媒体としては、一般的に、高沸点の不活性液体を満たした液体浴、空気炉、不活性ガス炉、赤外線炉および高周波炉などの加熱装置が好適である。
【００４４】
二段階で延伸された工業織物用ポリアミドモノフィラメントは、延伸工程で得られた所望の熱収縮特性をさらに向上させ、かつそれを保持するために、常温でのセット処理に供されるが、このセット処理の温度は５〜４５℃とすることが必要であり、さらには２０〜４０℃とすることが好ましい。
【００４５】
このセット温度条件は、所望の熱収縮特性や耐摩耗性および沸騰水収縮特性を得るために必要な条件であり、高温条件でセット処理を行う従来の工業織物用ポリアミドモノフィラメントとは異なる特異的な製造条件である。
【００４６】
また、セット倍率が低すぎると、得られる工業織物用ポリアミドモノフィラメントの沸騰水収縮率が低くなるため、抄紙用織物の熱セット後の納まりが悪くなるばかりか、目ずれ等も発生しやすくなり、逆にセット倍率が高すぎると、糸切れの原因となりやすいため、セット倍率を０．９８〜１．０５倍とすることが必要であり、さらには０．９９〜１．０１倍とすることが好ましい。
【００４７】
ここで、セット処理工程で使用する加熱装置としては、上述した二段目の延伸と同様な高沸点の不活性液体を満たした液体浴、空気炉、不活性ガス炉、赤外線炉および高周波炉などを挙げることができる。
【００４８】
そして、セット処理された工業織物用ポリアミドモノフィラメントは、その表面に必要に応じて油剤が付与され、その後巻具に巻き取られる。
【００４９】
こうして得られた本発明の工業織物用ポリアミドモノフィラメントは、従来のポリアミドモノフィラメントにはない熱収縮特性、耐摩耗性および沸騰水収縮特性を有するため、この工業織物用ポリアミドモノフィラメントを、ポリエステルモノフィラメントと交織してなる工業織物の少なくとも一部に使用した場合には、従来の工業織物用ポリアミドモノフィラメントを使用した場合に比べて、目ずれの発生を効果的に抑えることができるとともに耐摩耗性にも優れ、高強度で耐久性の高い工業織物が得られるのである。
【００５０】
また、本発明の工業織物用ポリアミドモノフィラメントとポリエステルモノフィラメントとを交織した工業織物は、抄紙用織物だけではなく、コンベヤベルトや脱水ベルトなどのベルト用織物やベルトプレス用フィルターなどのフィルター用織にも使用することもでき、得られたこれらの各種工業織物は、その織面の熱修正を容易に行うことができるとともに、目ずれが発生しにくく安定した織面を保持することが可能であり、さらに耐摩耗性に優れるなどの効果を遺憾なく発揮する。 
【００５１】
なお、本発明の工業織物用ポリアミドモノフィラメントは、一本の連続糸であるが、必要に応じて複数本合わせて撚糸・熱セットしたもの、および単糸を捻って熱セットしたものであってもよい。
【００５２】
また、本発明の工業織物用ポリアミドモノフィラメントの断面形状については、その用途に応じて適宜選定することができ、特に限定されるものではないが、例えば、丸、楕円、３角、Ｔ、Ｙ、Ｈ、＋、５葉，６葉，７葉，８葉などの多葉形状、正方形、長方形、菱形、繭型および馬蹄型などを挙げることができ、また、これらの形状を一部変更したものであってもよい。
【００５３】
さらにまた、本発明の工業織物用ポリアミドモノフィラメントの直径についても、その用途に応じて適宜選定することができ、特に限定されるものではないが、例えば、工業織物用途としては、直径０．１０〜１．００ｍｍのものが主に使用される。
【実施例】
【００５４】
以下、実施例を挙げて本発明の工業織物用ポリアミドモノフィラメントをさらに詳細に説明する。
【００５５】
なお、実施例における硫酸相対粘度、融点、熱収縮応力、引張強伸度、沸騰水収縮率、屈曲摩耗回数、製糸工程における操業性、織物の目ずれ評価および耐摩耗性評価は次の方法で行った。
【００５６】
［硫酸相対粘度（ηｒ）］
ＪＩＳ  Ｋ６８１０に準じて、２．５ｇのポリアミド系樹脂試料を２．５ｃｃの９８％硫酸に溶解し、温度２５℃の条件下でオストワルド粘度計を使用して測定した。
【００５７】
［熱収縮応力の最大値とその温度］
島津製作所製熱機械分析装置ＴＭＡ−６０を使用して、ポリミドモノフィラメントに初荷重１０ｇを掛け、毎分６０℃で加熱昇温した際に生じるポリミドモノフィラメントの熱収縮応力（ｃＮ／ｄｔｅｘ）を測定した。そして、温度と熱収縮応力との関係を示すチャートから、ピーク時の熱収縮応力と温度を読み取った。なお、熱収縮応力（ｃＮ／ｄｔｅｘ）は、熱により生じるポリミドモノフィラメントの収縮力（ｃＮ）を単位繊度（ｄｔｅｘ）当たりに換算したものである。
【００５８】
［引張強度および引張伸度］
ＪＩＳ  Ｌ−１０１３：１９９９−８．５準じて、試長２５０ｍｍ、引張速度３００ｍｍ／分の条件で破断時の引張強度（ｃＮ／ｄｔｅｘ）および引張伸度（％）を測定した。なお、引張強度は、測定した引張強さ（Ｎ）を測定試料の単位繊度（ｄｔｅｘ）当たりに換算したものである。
【００５９】
［繊度］
ＪＩＳ  Ｌ１０１５：１９９９の８．５．１のａ）Ａ法に準じて測定した。
【００６０】
［沸騰水収縮率］
ＪＩＳ  Ｌ１０１３：１９９９−８．１８収縮率の規定に準じて測定した。
【００６１】
［屈曲摩耗回数］
ＪＩＳ  Ｌ−１０９５：１９９９−９．１０．２Ｂ法に準じ、固定された直径１．０ｍｍの摩擦子（硬質鋼線（ＳＷＰ−Ａ））の上に接触させたポリアミドモノフィラメントを、ポリアミドモノフィラメントが摩擦子の左右各５５°の角度で屈曲するように設けられた２個のフリーローラー（２個のローラー間の距離１００ｍｍ）の下に掛け、さらに別の１個のフリーローラーの上を介して、ポリアミドモノフィラメントの一端に０．１９６ｃＮ／ｄｔｅｘの荷重をかけてセットし、速度１２０往復／分かつ往復ストローク２５ｍｍでポリアミドモノフィラメントを摩擦子に往復接触させて、同一試料につき各１０本のポリアミドモノフィラメントについて、破断するまでの回数を測定し、その平均値を屈曲摩耗回数とした。なお、屈曲摩耗回数が大きいほど耐摩耗性に優れていることを示す。
【００６２】
［操業性］
連続押出し紡糸を行う際の状況を観察し、糸切れや原料の紡糸機への押し込み安定性から次の３段階で評価した。
○：全く問題なく、至って良好であった、
△：糸切れがややあったが操業可能であった、
×：糸切れや原料の押し込み不良が多発するため操業性が困難であった。
【００６３】
［織物の実用評価］
経糸に直径０．１５０ｍｍのポリエチレンテレフタレート（以下、ＰＥＴと言う）モノフィラメントを使用し、上緯糸に直径０．１７０ｍｍＰＥＴモノフィラメントと各実施例および比較例で得られた直径０．１３０ｍｍの工業織物用ポリアミドモノフィラメント、さらに下緯糸に直径０．２００ｍｍのＰＥＴモノフィラメントおよび直径は異なるが各実施例および比較例と同じ条件で製造した直径０．２００ｍｍの工業織物用ポリアミドモノフィラメントを使用して無端状２．５重織の織物を製織し、さらにこの織物を１９０℃で熱セットして目付８００ｇ／ｍ２の抄紙ワイヤーを作製した。
【００６４】
まず、抄紙ワイヤーの目ずれ評価については、得られた抄紙ワイヤー１ｍ２を目視で外観（筋、縞、段）検査し、目ずれの程度を次の５段階で評価した。なお、４以上を外観品位が良好な水準とする。
５：筋、縞、段が判らない、
４：角度によっては筋、縞、段が認められる、
３：角度とは無関係に、僅かに筋、縞、段が認められる、
２：一目で筋、縞、段が判別できる、
１：筋、縞、段の発生が著しい。
【００６５】
さらに、得られた抄紙ワイヤーを緯糸方向に１０ｍｍ、経糸方向に１００ｍｍ切断し、幅１０ｍｍ、長さ１００ｍｍの耐摩耗性評価用の試料片を作成した。
【００６６】
なお、ここで試料片の抄紙ワイヤーの駆動ロールと接触する側の面をＡ面、抄紙と接触する側の面をＢ面とする。
【００６７】
そして、試料片のＡ面が直径１５０ｍｍのセラミック製円筒表面に接触するように、試料片の一端を固定し、さらに試料片のもう片方の端に０．２２ｃＮ／ｄｔｅｘの荷重を掛けて、試料片を耐摩耗性評価機器にセットした。
【００６８】
その後、試料片のＢ面に、炭酸カルシウム粉末（三共製薬（株）製、エスカロン（登録商標）、♯８０００）を０．５％含む中性紙抄紙用填料（液温３０±５℃）を０．６リットル／分で滴下しながらセラミック製円筒を１５００ｒｐｍで回転させ、試料片が切断するまでの時間を測定した。試料片の切断時間が長い程、耐摩耗性に優れた織物であることを示す。
【００６９】
［実施例１］
ポリアミド系樹脂としてナイロン６６（ＢＡＳＦ（株）社製、“ウルトラミッド”Ａ４、硫酸相対粘度ηｒ＝４．０６）を使用した。
【００７０】
このナイロン６６チップを１軸エクストルダー型紡糸機に供給し、溶融混練した後、計量用ギヤポンプを介して、口金孔から溶融押出し、冷却水槽に導き冷却固化した。
【００７１】
次に、冷却固化した未延伸糸を、８０℃の熱水浴中で一段目の延伸をし、引き続き１８０℃の熱風浴中で二段目の延伸を行い、総合延伸倍率４．８０倍の延伸を行った。  
【００７２】
そしてさらに、３０℃の常温風浴中で０．９９倍にセット処理することにより、直径約０．１３０ｍｍの工業織物用ポリアミドモノフィラメントを得た。   
【００７３】
［実施例２〜４］
延伸条件、セット条件を表１に示すように変更したこと以外は、実施例１と同じ硫酸相対粘度のナイロン６６を使用して業織物用ポリアミドモノフィラメントを得た。
【００７４】
［実施例５〜７］
ポリアミド系樹脂を、実施例１〜４で使用したナイロン６６とは硫酸相対粘度の異なるナイロン６６（ＢＡＳＦ（株）社製、“ウルトラミッド”Ａ５、硫酸相対粘度ηｒ＝４．６９）に変更したこと以外、は実施例１〜３と同じ条件で工業織物用ポリアミドモノフィラメントを得た。
【００７５】
［比較例１］
ポリアミド樹脂を、実施例１〜７で使用したナイロン６６とは硫酸相対粘度の異なるナイロン６６（東レ（株）社製、“アミラン”ポリアミドチップＭ３００１、硫酸相対粘度ηｒ＝２．９１）に変更したこと以外は、実施例１と同じ条件で工業織物用ポリアミドモノフィラメントを得た。
【００７６】
［比較例２〜６］
延伸条件、セット条件を表１に示すように変更したこと以外は、実施例１と同じ硫酸相対粘度のナイロン６６を使用して業織物用ポリアミドモノフィラメントを得た。
【００７７】
［比較例７］
ポリアミド樹脂を、ナイロン６（東レ（株）社製、“アミラン”ポリアミドチップＭ１０４１Ｔ、硫酸相対粘度ηｒ＝４．４０）に変更したこと以外は、実施例１と同じ条件で工業織物用ポリアミドモノフィラメントを得た。
【００７８】
以上、実施例および比較例で得られた工業織物用ポリアミドモノフィラメントの各評価結果を表１に併せて示す。
【００７９】
【表１】
0004669942.tif 000002
【００８０】
表１の結果から明らかなように、本発明の工業織物用ポリアミドモノフィラメント（実施例１〜７）は、熱収縮応力の最大値が０．２５〜０．４５ｃＮ／ｄｔｅｘかつその時の温度が２３０〜２６０℃であり、屈曲摩耗回数が２００００〜７００００回かつ沸騰水収縮率が６．５〜１５％という特性を有するものであった。
【００８１】
また、同じ製造条件であっても、硫酸相対粘度ηｒが４．０６のナイロン６６を使用した工業織物用ポリアミドモノフィラメント（実施例１〜３）は、硫酸相対粘度ηｒが４．６９のナイロン６６を使用した工業織物用ポリアミドモノフィラメント（実施例５〜７）に比べて耐摩耗性に優れ、沸騰水収縮率が高い工業織物用ポリアミドモノフィラメントであることが分かる。
【００８２】
これに対し、本発明の条件を満たさない工業織物用ポリアミドモノフィラメント（比較例１〜７）は、熱収縮応力特性、耐摩耗性および沸騰水収縮性のうち少なくともいずれかが実施例１〜７の工業織物用ポリアミドモノフィラメントに比べて低いものであった。
【００８３】
また、実施例１〜７で得られた工業織物用ポリアミドモノフィラメントを使用した抄紙用ワイヤーは、いずれも目ずれが発生しにくく、耐久性にも優れたものであることが表１の結果から分かる。
【００８４】
これに対し、比較例１〜７で得られた工業織物用ポリアミドモノフィラメントを使用した抄紙用ワイヤーは、実施例１〜７の結果に比べて、目ずれが発生しやすいばかりか、耐久性に欠けたものであった。
【産業上の利用可能性】
【００８５】
以上説明したように、本発明の工業織物用ポリアミドモノフィラメントは、従来のポリアミドモノフィラメントにはない熱収縮特性、耐摩耗性および沸騰水収縮特性を有するため、この工業織物用ポリアミドモノフィラメントを、ポリエステルモノフィラメントと交織してなる抄紙用織物の少なくとも一部に使用した場合には、従来の工業織物用ポリアミドモノフィラメントを使用した場合に比べて、目ずれの発生を効果的に抑えることができるとともに耐摩耗性にも優れ、高強度で耐久性の高い工業織物が得られるのである。
【００８６】
また、本発明の工業織物用ポリアミドモノフィラメントとポリエステルモノフィラメントとを交織した工業織物は、抄紙用織物だけではなく、コンベヤベルトや脱水ベルトなどのベルト用織物やベルトプレス用フィルターなどのフィルター用織にも使用することもでき、得られたこれらの各種工業織物は、その織面の熱修正を容易に行うことができるとともに、目ずれが発生しにくく安定した織面を保持することが可能であり、さらに耐摩耗性に優れるなどの効果を遺憾なく発揮する。